(57)【要約】【課題】格子状隔壁により区画された画素に対して有機発光媒体材料を溶かしたインクを印刷形成し、パネル全面に対して画素領域内に有機発光媒体層を平坦に形成することのできる有機ＥＬ素子及びその製造方法を提供することを目的とする。【解決手段】有機ＥＬ素子１０の第一電極１２を格子状に区画する格子状隔壁１３は、基板１１の上に形成された格子状の第一隔壁１３１と、第一隔壁１３１の上に形成された第二隔壁１３２とからなる。第二隔壁１３２は、第一電極１２の表面上に有機発光媒体材料を印刷版により塗布して有機発光媒体層１４を形成したときに有機発光媒体材料の濡れ上がりを抑制する段部１６を有している。【選択図】図１
2013206629.tif 000002
【特許請求の範囲】
【請求項１】
基板の上に形成された第一電極と、該第一電極の上に形成された有機発光媒体層と、該有機発光媒体層を介して前記第一電極と対向する第二電極と、前記第一電極を格子状に区画する格子状隔壁とを備え、該格子状隔壁が前記基板の上に形成された格子状の第一隔壁と、該第一隔壁の上に形成された第二電極とからなる有機エレクトロルミネッセンス素子であって、
前記第一電極の表面上に有機発光媒体材料を印刷版により塗布して前記有機発光媒体層を形成するときに前記有機発光媒体材料の濡れ上がりを抑制する段部を前記第二隔壁が有していることを特徴とする有機エレクトロルミネッセンス素子。
【請求項２】
前記段部が２μｍ以上の幅で前記第二隔壁の側面に形成されていることを特徴とする請求項１に記載の有機エレクトロルミネッセンス素子。
【請求項３】
前記段部が０．２μｍ以上１．０μｍ以下の高さで前記第二隔壁の側面に形成されていることを特徴とする請求項１または２に記載の有機エレクトロルミネッセンス素子。
【請求項４】
前記有機発光媒体層の断面が台形となるように前記第一隔壁が前記基板の上に形成されていることを特徴とする請求項１〜３のいずれか一項に記載の有機エレクトロルミネッセンス素子。
【請求項５】
前記第一隔壁の高さが０．５μｍ以下であることを特徴とする請求項１〜４のいずれか一項に記載の有機エレクトロルミネッセンス素子。
【請求項６】
前記段部が前記第一隔壁の側端部と重なるように前記第二隔壁の側面に形成されていることを特徴とする請求項１〜５のいずれか一項に記載の有機エレクトロルミネッセンス素子。
【請求項７】
前記段部の高さが０．５μｍ以上であり、前記第二隔壁の高さが１，５μｍ以上であることを特徴とする請求項１〜６のいずれか一項に記載の有機エレクトロルミネッセンス素子。
【請求項８】
基板の上に形成された第一電極と、該第一電極の上に形成された有機発光媒体層と、該有機発光媒体層を介して前記第一電極と対向する第二電極と、前記第一電極を格子状に区画する格子状隔壁とを備え、該格子状隔壁が前記基板の上に形成された格子状の第一隔壁と、該第一隔壁の上に形成された第二電極とからなり、前記第一電極の表面上に有機発光媒体材料を印刷版により塗布して前記有機発光媒体層を形成するときに前記有機発光媒体材料の濡れ上がりを抑制する段部を前記第二隔壁が有する有機エレクトロルミネッセンス素子の製造方法であって、前記基板の上に前記第一電極を形成する工程と、前記第一電極の端部を覆うように前記基板の上に前記第一隔壁を形成する工程と、前記第一隔壁の上に前記第二隔壁を形成する工程と、前記第一電極の上に前記有機発光媒体層をライン状凸版を用いた印刷法により形成する工程と、前記有機発光媒体層の上に前記第二電極を形成する工程とを有し、前記第二隔壁を形成するに際してハーフトーンマスクを用いて前記段部を形成することを特徴とする有機エレクトロルミネッセンス素子の製造方法。
【請求項９】
前記有機発光媒体層を形成する前に、前記第二隔壁の表面を酸素プラズマ処理することにより前記第二隔壁を削ることを特徴とする請求項８に記載の有機エレクトロルミネッセンス素子の製造方法。
【発明の詳細な説明】
【技術分野】
【０００１】
本発明は、情報表示端末などのディスプレイや面発光光源として幅広い用途が期待される有機エレクトロルミネッセンス素子（以下、有機ＥＬ素子とする）とその製造方法に関し、特に、格子状隔壁により区画された被印刷基板に対し機能性有機薄膜を形成する技術に関するものである。
【背景技術】
【０００２】
近年、情報表示端末のディスプレイ用途として、大小の光学式表示装置が使用されるようになってきている。中でも、有機ＥＬ素子を用いた表示装置は、自発光型であるため応答速度が速く、消費電力が低いことから次世代のディスプレイとして注目されている。有機ＥＬ素子は有機発光材料を含む発光媒体層を、第一電極と第二電極で挟んだ単純な基本構造をしている。この電極間に電圧を印加し、一方の電極から注入されるホールと、他方の電極から注入される電子とが発光層内で再結合する際に生じる光を画像表示や光源として用いるというものである。
【０００３】
有機ＥＬ素子は、低分子発光媒体材料を蒸着法で形成する方式が一般的に用いられているが、低分子発光媒体層の積層数分だけ高価な蒸着装置を必要とする問題や、高精細化に伴い、基板大型化が困難であるといった問題がある。この問題を解決する手段として、低分子発光媒体材料や高分子発光媒体材料を有機溶媒に溶かしてインク化して、インクジェット法や凸版印刷法、ノズルコーティング法などの印刷法を用いて有機発光媒体層を形成する方式がある（例えば、特許文献１、特許文献２参照）。
印刷法を用いた有機ＥＬ素子は、大型基板でも高精細画素に対し、インクを均一量印刷形成することができるが、図５（ａ）に示すように、インクの乾燥過程において画素を区画する樹脂隔壁にインクが濡れあがる現象が生じるため、画素内の発光エリア１０２は狭くなり楕円状となる。
【０００４】
一方、図５（ｂ）に示すように、無機隔壁１３１と樹脂隔壁１３２からなる格子状隔壁１３に対してインキを印刷形成すると、１段目の無機隔壁１３１により樹脂隔壁１３２へのインクの濡れ上がりが抑制され、無機隔壁１３２で区画された画素内の膜厚プロファイルが安定するため、図５（ａ）に比べて発光エリア１０２は大きくなる。
しかし実際には、樹脂隔壁を露光するマスクとＴＦＴ基板とのアライメントズレが生じるため、無機隔壁に対して樹脂隔壁の位置ズレが生じる。このような位置ズレがパネル面内で生じた場合、印刷版２０に対して樹脂隔壁の相対位置がずれるため、図３に示すように、画素内のインクプロファイルが変化し、発光形状が変わる部分が生じることとなり、このような画素の集合体がパネルの発光ムラとして視認されるといった問題がある。
【先行技術文献】
【特許文献】
【０００５】
【特許文献１】特開２００２−３１３５６１号公報
【特許文献２】特開２００４−１７１００７号公報
【発明の概要】
【発明が解決しようとする課題】
【０００６】
本発明は、上記の課題に鑑みてなされたもので、格子状隔壁により区画された画素に対して有機発光媒体材料を溶かしたインクを印刷形成し、パネル全面に対して画素領域内に有機発光媒体層を平坦に形成することのできる有機ＥＬ素子及びその製造方法を提供することを目的とする。
【課題を解決するための手段】
【０００７】
上記課題を解決するために、請求項１の発明は、基板の上に形成された第一電極と、該第一電極の上に形成された有機発光媒体層と、該有機発光媒体層を介して前記第一電極と対向する第二電極と、前記第一電極を格子状に区画する格子状隔壁とを備え、該格子状隔壁が前記基板の上に形成された格子状の第一隔壁と、該第一隔壁の上に形成された第二電極とからなる有機エレクトロルミネッセンス素子であって、前記第一電極の表面上に有機発光媒体材料を印刷版により塗布して前記有機発光媒体層を形成するときに前記有機発光媒体材料の濡れ上がりを抑制する段部を前記第二隔壁が有していることを特徴とする。
【０００８】
請求項２の発明は、前記段部が２μｍ以上の幅で前記第二隔壁の側面に形成されていることを特徴とする。
請求項３の発明は、前記段部が０．２μｍ以上１．０μｍ以下の高さで前記第二隔壁の側面に形成されていることを特徴とする。
請求項４の発明は、前記有機発光媒体層の断面が台形となるように前記第一隔壁が前記基板の上に形成されていることを特徴とする。
【０００９】
請求項５の発明は、前記第一隔壁の高さが０．５μｍ以下であることを特徴とする。
請求項６の発明は、前記段部が前記第一隔壁の側端部と重なるように前記第二隔壁の側面に形成されていることを特徴とする。
請求項７の発明は、前記段部の高さが０．５μｍ以上であり、前記第二隔壁の高さが１，５μｍ以上であることを特徴とする。
【００１０】
請求項８の発明は、基板の上に形成された第一電極と、該第一電極の上に形成された有機発光媒体層と、該有機発光媒体層を介して前記第一電極と対向する第二電極と、前記第一電極を格子状に区画する格子状隔壁とを備え、該格子状隔壁が前記基板の上に形成された格子状の第一隔壁と、該第一隔壁の上に形成された第二電極とからなり、前記第一電極の表面上に有機発光媒体材料を印刷版により塗布して前記有機発光媒体層を形成するときに前記有機発光媒体材料の濡れ上がりを抑制する段部を前記第二隔壁が有する有機エレクトロルミネッセンス素子の製造方法であって、前記基板の上に前記第一電極を形成する工程と、前記第一電極の端部を覆うように前記基板の上に前記第一隔壁を形成する工程と、前記第一隔壁の上に前記第二隔壁を形成する工程と、前記第一電極の上に前記有機発光媒体層をライン状凸版を用いた印刷法により形成する工程と、前記有機発光媒体層の上に前記第二電極を形成する工程とを有し、前記第二隔壁を形成するに際してハーフトーンマスクを用いて前記段部を形成することを特徴とする。
請求項９の発明は、前記有機発光媒体層を形成する前に、前記第二隔壁の表面を酸素プラズマ処理することにより前記第二隔壁を削ることを特徴とする。
【発明の効果】
【００１１】
本発明によれば、印刷法を用いた有機ＥＬ素子において、大基板の高精細画素内に対し、平坦に有機発光媒体層を均一形成することができるため、発光効率に優れ、表示品位に優れた有機ＥＬディスプレイを、大基板に安価に作製することができる。
【図面の簡単な説明】
【００１２】
【図１】本発明に係る有機エレクトロルミネッセンス素子の一実施形態を示す断面図である。
【図２】格子状隔壁の第一隔壁と第二隔壁の一例を示す図である。
【図３】第一隔壁に対して第二隔壁の位置がずれていない場合とずれている場合の有機発光媒体材料の状態を示す図である。
【図４】第二隔壁に設けた段部の作用効果を説明するための図である。
【図５】本発明が解決しようとする課題を説明するための図である。
【発明を実施するための形態】
【００１３】
以下、本発明の実施の形態を図に従って説明する。なお、以下の説明で参照する図面は本発明の構成を説明するためのものであり、図示される各部の大きさや厚さ、寸法等は実際のものとは異なる。
図１は本発明に係る有機ＥＬ素子の一実施形態を示す断面図であり、図１に示される有機ＥＬ素子１０は基板１１、第一電極１２、有機発光媒体層１４、第二電極１５および格子状隔壁１３を具備している。なお、図示はしていないが、有機発光媒体層１４と第二電極１５は、大気中の水分や酸素により劣化しやすいため、ガラス材やバリア膜、バリアフィルムなどを用いた既知の封止方法により密閉封止されている。
【００１４】
＜基板＞
基板１１は第一電極１２等の支持体となるものであって、この基板１１の材料としては、絶縁性を有し且つ寸法安定性に優れた材料を用いることができる。例えば、ガラスや石英からなるものの他に、ポリプロピレン、ポリエーテルサルフォン、ポリカーボネート、シクロオレフィンポリマー、ポリアリレート、ポリアミド、ポリメチルメタクリレート、ポリエチレンテレフタレート、ポリエチレンナフタレート等からなるプラスチックフィルム、あるいは酸化珪素、酸化アルミニウム等の金属酸化物、弗化アルミニウム、弗化マグネシウム等の金属弗化物、窒化珪素、窒化アルミニウム等の金属窒化物、酸窒化珪素等の金属酸窒化物、アクリル樹脂、エポキシ樹脂、シリコーン樹脂、ポリエステル樹脂等の高分子樹脂膜のいずれかを上記プラスチックフィルムの表面に単層もしくは複数層に形成した透光性基板、またはアルミニウム、ステンレス等の金属箔やアルミニウム、銅、ニッケル、ステンレス等の金属膜を上記プラスチックフィルムの表面に積層させた非透光性基板などを基板１１として用いることができる。
【００１５】
基板１１の透光性については有機ＥＬ素子１０の光取出し面が基板側または封止側のどちらに形成されるかに応じて選択すればよく、基板１１の色も特に限定されるものではない。なお、有機ＥＬ素子１０の内部に水分が侵入するのを避けるため、基板１１の表面に無機膜やフッ素樹脂層を形成して防湿処理や疎水性処理を施すことが好ましい。また、有機発光媒体層１４への水分の侵入を避けるために、基板１１の含水率およびガス透過係数を小さくすることが好ましい。
【００１６】
上記基板１１として薄膜トランジスタ（ＴＦＴ）を形成したアクティブ駆動方式用基板を用いても良く、アクティブ駆動方式用基板としては、ＴＦＴの上に有機ＥＬ素子の下部電極（第一電極１２）が平坦化層を介して形成され、ＴＦＴと下部電極が平坦化層に設けたコンタクトホールを介して電気的に接続されたものを用いることが好ましい。このような構成とすることにより、ＴＦＴと有機ＥＬ素子との間で優れた電気絶縁性を得ることができ、ＴＦＴやＴＦＴの上方に構成される有機ＥＬ素子は支持体で支持される。支持体としては機械的強度や、寸法安定性に優れていることが好ましく、具体的には基板材料として先に述べた材料を用いることができる。
【００１７】
アクティブ駆動方式用基板のＴＦＴとしては、公知の薄膜トランジスタを用いることができる。具体的には、主として、ソース／ドレイン領域及びチャネル領域が形成される活性層、ゲート絶縁膜及びゲート電極から構成される薄膜トランジスタが挙げられる。薄膜トランジスタの構造としては特に限定されるものではなく、例えば、スタガ型、逆スタガ型、トップゲート型、ボトムゲート型、コプレーナ型等の公知の構造が挙げられる。
【００１８】
活性層は、特に限定されるものではなく、例えば、非晶質シリコン、多結晶シリコン、微結晶シリコン、セレン化カドミウム等の無機半導体材料又はチオフエンオリゴマー、ポリ（ｐ−フェリレンビニレン）等の有機半導体材料により形成することができる。
活性層の形成方法としては、例えば、アモルファスシリコンをプラズマＣＶＤ法により形成した後、イオンドーピングして活性層を形成する方法、ＳｉＨ4ガスを用いてアモルファスシリコンをＬＰＣＶＤ法により形成し、固相成長法によりアモルファスシリコンを結晶化してポリシリコンを得た後、イオン打ち込み法によりイオンドーピングして活性層を形成する方法、Ｓｉ2Ｈ6ガスまたはＳｉＨ4ガスを用いてアモルファスシリコンをＬＰＣＶＤ法またはＰＥＣＶＤ法により形成した後、エキシマレーザー等のレーザーによりアニールし、アモルファスシリコンを結晶化してポリシリコンを得た後、イオンドーピング法によりイオンドーピングして活性層を形成する方法（低温プロセス）、減圧ＣＶＤ法又はＬＰＣＶＤ法によりポリシリコンを積層し、１０００℃以上で熱酸化してゲート絶縁膜を形成し、その上にｎ+ポリシリコンのゲート電極を形成した後、イオン打ち込み法によりイオンドーピングして活性層を形成する方法（高温プロセス）などが挙げられる。
【００１９】
ゲート絶縁膜としては、ゲート絶縁膜として使用されている公知のものを用いることができ、例えば、ＰＥＣＶＤ法、ＬＰＣＶＤ法等により形成されたＳｉＯ2、ポリシリコン膜を熱酸化して得られるＳｉＯ2等を用いることができる。
ゲート電極としては、通常、ゲート電極として使用されているものを用いることができ、例えば、アルミ、銅等の金属、チタン、タンタル、タングステン等の高融点金属、ポリシリコン、高融点金属のシリサイド、ポリサイド等が挙げられる。
薄膜トランジスタの構造としては、シングルゲート構造、ダブルゲート構造、ゲート電極が３つ以上のマルチゲート構造のいずれであってもよい。また、ＬＤＤ構造、オフセット構造を有していてもよい。さらに、１つの画素中に２つ以上の薄膜トランジスタが配置されていてもよい。
【００２０】
アクティブ駆動方式用基板を印刷法により形成する場合は、ＴＦＴが有機ＥＬ素子のスイッチング素子として機能するように接続されている必要があり、トランジスタのドレイン電極と有機ＥＬ素子の画素電極（第一電極１２）が電気的に接続されている。トップエミッション構造とする場合には画素電極は光を反射する金属を用いる必要があり、ボトムエミッション構造とする場合には画素電極は光を透過する材料を用いる必要がある。薄膜トランジスタとドレイン電極と有機ＥＬ素子の画素電極１２との接続は、平坦化膜を貫通するコンタクトホール内に形成された接続配線を介して行われる。
【００２１】
平坦化膜の材料についてはＳｉＯ2、スピンオンガラス、ＳｉＮ（Ｓｉ3Ｎ4）、ＴａＯ（Ｔａ2Ｏ5）等の無機材料、ポリイミド樹脂、アクリル樹脂、フォトレジスト材料、ブラックマトリックス材料等の有機材料等を用いることができる。これらの材料に合わせてスピンコーティング、ＣＶＤ、蒸着法等を選択できる。必要に応じて、平坦化層として感光性樹脂を用いフォトリソグラフィーの手法により、あるいは一旦全面に平坦化層を形成後、下層の薄膜トランジスタに対応した位置にドライエッチング、ウェットエッチング等でコンタクトホールを形成する。コンタクトホールはその後導電性材料で埋めて平坦化層上層に形成される画素電極との導通を図る。平坦化層の高さは下層のＴＦＴ、コンデンサ、配線等を覆うことができればよく、高さは数μｍ、例えば３μｍ程度あればよい。
【００２２】
＜第一電極＞
第一電極１２は有機ＥＬ素子１０の画素電極を形成するものであって、基板１１の上に形成されている。この第一電極１２としては、ＩＴＯ（インジウムスズ複合酸化物）やインジウム亜鉛複合酸化物、亜鉛アルミニウム複合酸化物などの金属複合酸化物あるいは金、白金などの金属材料からなる微粒子をエポキシ樹脂やアクリル樹脂などに分散した微粒子分散膜を単層もしくは積層したものを使用することができる。
【００２３】
第一電極１２を陽極とする場合には透明性と導電性を有し且つ仕事関数の高い材料（例えばＩＴＯなど）を電極材料として選択することが好ましく、有機ＥＬ素子１０が光を下方から取り出す、いわゆるボトムエミッション構造の場合は、電極材料として透光性を有する材料を選択する必要がある。なお、第一電極１２の配線抵抗を低くするために、必要に応じて銅やアルミニウムなどの金属材料を補助電極として併設してもよい。
【００２４】
第一電極１２の形成方法としては、抵抗加熱蒸着法、電子ビーム蒸着法、反応性蒸着法、イオンプレーティング法、スパッタリング法などの乾式成膜法、グラビア印刷法、スクリーン印刷法などの湿式成膜法などを電極材料に応じて用いることができる。また、第一電極１２のパターニング方法としては、マスク蒸着法、フォトリソグラフィー法、ウェットエッチング法、ドライエッチング法などの既存のパターニング法を電極材料や成膜方法に応じて用いることができる。なお、基板１１としてＴＦＴを形成したものを用いる場合は下層の画素に対応して導通を図ることができるように第一電極１２を形成することが望ましい。
【００２５】
＜有機発光媒体層＞
有機発光媒体層１４は、有機発光材料を含む単層膜または多層膜の形態で第一電極１２の上に形成されている。この有機発光媒体層１４を多層膜で形成する場合の構成例としては、正孔輸送層、電子輸送性発光層または正孔輸送性発光層、電子輸送層からなる２層構成や正孔輸送層、有機発光媒体層、電子輸送層からなる３層構成、さらには、必要に応じて正孔又は電子注入機能と正孔又は電子輸送機能を分けたり、正孔又は電子の輸送をブロックする層などを挿入することにより、さらに多層形成することがより好ましい。なお、有機発光媒体層１４は、全ての層が有機材料であることを意味するものではなく、少なくとも有機発光媒体層を有し、その他機能層を無機材料に置き換えてもよい。また、ここでいう有機発光媒体層とは有機発光材料を含む層を指し、電荷輸送層とは正孔輸送層等それ以外の発光効率を上げるために形成されている層を指す。
【００２６】
正孔輸送層に用いられる正孔輸送材料としては、銅フタロシアニンやその誘導体、１，１−ビス（４−ジーｐ−トリアミノフェニル）シクロヘキサン、Ｎ，Ｎ’−ジフェニルーＮ，Ｎ’−ビス（３−メチルフェニル）−１，１’−ビフェニルー４，４’−ジアミンなどの芳香族アミンなどの低分子材料、ポリアニリン誘導体、ポリチオフェン誘導体、ポリビニルカルバゾール誘導体、ポリ（３，４−エチレンジオキシチオフェン）（以下、ＰＥＤＯＴ）や、ＰＥＤＯＴとポリスチレンスルホン酸（以下、ＰＳＳ）との混合物（ＰＥＤＯＴ／ＰＳＳ）などの高分子材料、ポリチオフェンオリゴマー材料、Ｃｕ2Ｏ、Ｍｎ2Ｏ3、ＮｉＯ、Ａｇ2Ｏ、ＭｏＯ2、ＺｎＯ、ＴｉＯ、Ｔａ2Ｏ5、ＭｏＯ3、ＷＯ3、ＭｏＯ3どの無機材料化合物などが挙げられる。
【００２７】
有機発光媒体層１４の有機発光材料としては、９，１０−ジアリールアントラセン誘導体、ピレン、コロネン、ペリレン、ルブレン、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ'−ジアルキル置換キナクリドン系蛍光体、ナフタルイミド系蛍光体、Ｎ，Ｎ'−ジアリール置換ピロロピロール系蛍光体等、Ｉｒ錯体等の燐光性発光体などの低分子系発光材料や、ポリフルオレン、ポリパラフェニレンビニレン、ポリチオフェン、ポリスピロなどの高分子材料や、これら高分子材料に前記低分子材料の分散または共重合した材料や、その他既存の高分子・低分子発光材料を用いることができる。
【００２８】
電子輸送層の電子輸送材料としては、２−（４−ビフィニルイル）−５−（４−ｔ−ブチルフェニル）−１，３，４−オキサジアゾール、２，５−ビス（１−ナフチル）−１，３，４−オキサジアゾール、オキサジアゾール誘導体やビス（１０−ヒドロキシベンゾ［ｈ］キノリノラート）ベリリウム錯体、トリアゾール化合物等を用いることができる。形成には真空蒸着等を用いることができる。
有機発光媒体層１４の膜厚は、単層または積層により形成する場合においても１０００ｎｍ以下であり、好ましくは５０〜２００ｎｍである。特に、有機ＥＬ素子の正孔輸送材料は、基板や第一電極の表面突起を覆う効果が大きく、５０〜１００ｎｍ程度厚い膜を成膜することがより好ましい。
【００２９】
有機発光媒体層１４の形成方法としては、正孔輸送層及び電子輸送層はその材料に応じて、真空蒸着法や、スピンコート、スプレーコート、フレキソ、グラビア、マイクログラビア、凸版印刷、凹版オフセットやインクジェット法、ノズルコート法などを用いることができる。特に凸版印刷法を用いることが好ましく、本発明では有機発光媒体層１４を構成する層のうち少なくとも１層を凸版印刷法によって形成する。凸版印刷法によって形成される層はカラー化に対応して色分けの必要があることから有機発光媒体層が好ましい。この方法によれば各色発光材料の特性に対応して電荷輸送材料を変更する場合にも好ましく適応できる。有機発光媒体層１４を構成する層全てを凸版印刷法で形成すれば製造工程を簡略化できる。
【００３０】
有機発光媒体層１４を構成する材料を溶液化する際には、溶剤の蒸気圧、固形分比、粘度などを有機発光媒体層１４の形成方法に応じて制御することが好ましい。溶剤としては、水、キシレン、アニソール、シクロヘキサノン、メシチレン、テトラリン、シクロヘキシルベンゼン、安息香酸メチル、安息香酸エチル、トルエン、エタノール、アセトン、メチルエチルケトン、メチルイソブチルケトン、メタノール、イソプロピルアルコール、酢酸エチル、酢酸ブチルなどの単独溶媒でも混合溶媒でも良い。また、塗工性向上のために、界面活性剤、酸化防止剤、粘度調整剤、紫外線吸収剤などの添加剤を必要に応じて適量混合することがより好ましい。塗布液の乾燥方法としては、発光特性に支障のない程度に溶剤を取り除ければ良く、加熱や減圧をしても良い。
【００３１】
＜第二電極＞
第二電極１５は有機ＥＬ素子１０の対向電極を形成するものであって、有機発光媒体層１４を介して第一電極１２と対向している。この第二電極１５の材料としては、例えばＭｇ、Ａｌ、Ｙｂ等の金属材料を用いることができ、有機発光媒体層１４と接する界面にはＬｉ、酸化Ｌｉ、ＬｉＦ、ＮａＦ、Ｂａ、ＢａＯ等からなる化合物層を１ｎｍ程度の高さで介在させ、その上に安定性や導電性の高い金属（例えばＡｌ、Ｃｕ、Ａｇ等）からなる金属層を積層してもよい。
【００３２】
また、電子注入効率と安定性を両立させるため、仕事関数の低い１種以上の金属（例えばＬｉ、Ｍｇ、Ｃａ、Ｓｒ、Ｌａ、Ｃｅ、Ｅｒ、Ｅｕ、Ｓｃ、Ｙ、Ｙｂ等）と、安定なＡｇ、Ａｌ、Ｃｕ等の金属元素との合金系を用いてもよい。具体的には、ＭｇＡｇ、ＡｌＬｉ、ＣｕＬｉ等の合金が使用できる。また、トップエミッションにする場合には、上記金属層と、ＩＴＯやＩＺＯ、ＡＺＯなどの透明導電膜との積層膜を用いることが好ましい。
【００３３】
第二電極１５の形成方法は、抵抗加熱蒸着法、電子ビーム蒸着法、反応性蒸着法、イオンプレーティング法、スパッタリング法などを電極材料に応じて用いることができる。第二電極１５の厚さに特に制限はないが、１０ｎｍ〜１０００ｎｍ程度が望ましい。また、第二電極１５を透光性電極層として利用する場合やＣａ、Ｌｉなどの金属材料を電極材料として用いる場合は、第二電極１５の厚さを０．１〜１０ｎｍ程度とすることが望ましい。
【００３４】
＜格子状隔壁＞
格子状隔壁１３は第一電極１２を格子状に区画するものであって、第一電極１２の端部を覆うように基板１１の上に形成された格子状の第一隔壁１３１と、この第一隔壁１３１の上に形成された第二隔壁１３２とからなる。
第一隔壁１３１は無機材料からなり、この第一隔壁１３１の形成方法としては、従来と同様、基板１１の上に窒化珪素膜のような無機膜を一様に形成し、レジストでマスキングした後、ドライエッチングを行う方法で形成することができる。
【００３５】
第一隔壁１３１は、図１に示すように、有機発光媒体層１４の断面が台形となるように基板１１の上に形成されている。これら開口部１０１の断面は台形形状もしくは台形を含む断面形状をなしている。有機発光媒体層１４の断面が台形であると、図２（ｃ）に例示するように、第一隔壁１３１に区画された画素内にインクを形成した際に逆テーパ部がバッファ効果となり、インクのプロファイルが安定化するという効果があるため好ましい。第一隔壁１３１の高さとしては、０．１〜１．０μｍ程度、好ましくは０．２〜０．５μｍ程度である。
【００３６】
なお、基板１１が第一電極１２を備えている場合は第一電極１２の端部を覆うように第一隔壁１３１を形成するのが好ましいが、少なくとも第一隔壁１３１で第一電極１２が格子状に区画されていればよく、図２（ｂ）に示すように、格子状の第一隔壁１３１を設けた後に、ライン状の第二隔壁１３２を形成しても良い。このとき、有機発光媒体層１４の印刷に用いる凸版状の段部は、ライン状第二隔壁１３２と平行な直線状に形成される。第一隔壁１３１には、必要に応じて撥水剤を添加したり、プラズマやＵＶを照射して形成後にインクに対する撥液性を付与することもできる。
【００３７】
第二隔壁１３２は、図１に示すように、段部１６を有している。この段部１６は第一電極１２の表面上に有機発光媒体材料を凸版印刷版２０（図３、図４参照）により塗布して有機発光媒体層１４を形成するときに有機発光媒体材料の濡れ上がりを抑制するものであって、第二隔壁１３２の側面に２μｍ以上の幅ｗ（図１参照）で且つ０．２μｍ以上１．０μｍ以下の高さで形成されている。
【００３８】
格子状隔壁１３が第一隔壁１３１だけでは、有機発光媒体層１４を印刷法により形成した際に、隣接する画素同士が混色してしまうため、第二隔壁１３２が必要となる。第二隔壁１３２は第一隔壁１３１の上に感光性樹脂を積層し、フォトリソ法によりパターン形成することができるが、基板の大型化やパネルの高精細化により第一隔壁１３１に対して第二隔壁１３２の位置を精度良く合わせることが困難である。
【００３９】
図３（ａ）に示すように、第二隔壁１３２が第一隔壁１３１に対して設計通りの位置に形成されている場合、格子状隔壁１３で囲まれた第一電極１２の上に有機発光媒体層１４のインキを印刷版２０により凸版印刷すると、画素内に印刷されたインキは画素両端の第一隔壁１３１や第二隔壁１３２に均一に濡れ上がった状態で乾燥し、均一な膜厚を持った有機発光媒体層１４が形成される。
【００４０】
しかし、第二隔壁１３２が設計位置からズレて形成されている場合、格子状隔壁１３で囲まれた第一電極１２の上に有機発光媒体層１４のインキを印刷版２０により凸版印刷すると、図３（ｂ）に示すように、画素内に印刷されたインキが第二隔壁１３２の一方の側に不均一に濡れ上がった状態で乾燥するため、画素内の膜厚プロファイルは不均一となり、発光形状と発光強度に偏りが生じてしまう。
【００４１】
これに対し、図１に示すような段部１６を第二隔壁１３２に設けると、図４に示すように、第一隔壁１３１、印刷版２０の位置に対して第二隔壁１３２の位置がズレたとしても、第二隔壁１３２の下段部分にインキが転写されるため、第二隔壁１３２へのインキの濡れ上がりは画素両端で多少異なるものの、第一隔壁内部のインキプロファイルへの影響を無くすことができる。
第二隔壁１３２の側面から突出する段部１６の突出量は、アライメントズレに対応できるように、少なくとも２μｍ以上であることが好ましい。
【００４２】
また、段部１６の高さは、０．１μｍ以上１．０μｍ以下、好ましくは０．３〜０．７μｍであることが好ましい。これは段部１６の高さが１．０μｍ以上あると、段部１６の上面から第二隔壁１３２の上面までの高さが小さくなり、インク転写量のバラツキへのバッファ効果が得られない。また段部１６の高さが０．１μｍよりも低いと第二隔壁１３２に段部１６を設ける効果がなく、第二隔壁１３２の上段部側面へのインク濡れ上がりが生じてしまい、第一隔壁内のインクプロファイルに影響が生じる。
第二隔壁１３２の高さが少なくとも１．５μｍ以上であれば、印刷による混色がおきない範囲で適宜設定すれば良いが、あまり高すぎると凸版印刷版２０により画素領域１０１へインクが転写されにくくなるため、１．５μｍ以上５μｍ以下が好ましい。この場合、段部１６の高さは０．５μｍ以上であることがより好ましい。
【００４３】
さらに、段部１６は第一隔壁１３１の側端部と重なるように第二隔壁１３２の側面に形成されていることが好ましい。これは、第一電極１２の高さがおおよそ１００nｍ程度あるため、第一電極１２の膜端部において第一隔壁１３１に隆起が生じる。第一隔壁１３１の高さが０．１〜１．０μｍであるため、できれば下段部に重なることを避け、上段部（厚膜部）に重なるようにすることが好ましい。
また、第二隔壁１３２の表面を酸素プラズマ処理し濡れ性を向上することにより、アライメントズレにより印刷版２０の位置ズレに起因した画素両端部でのインク量に多少バラツキがあっても、第二隔壁１３２の下段部と、上段部側面でのインク濡れ上がりが安定するため、第一隔壁内でのインクプロファイルに影響を与えにくくなるので好ましい。
【００４４】
＜凸版印刷法＞
本発明で好ましく用いることのできる印刷法である凸版印刷法について詳細に説明する。有機機能性薄膜の形成に用いることのできる凸版としては水現像タイプの樹脂凸版を用いることが好ましい。このような樹脂版を構成する水現像タイプの感光性樹脂としては、例えば親水性のポリマーと不飽和結合を含むモノマーいわゆる架橋性モノマー及び光重合開始剤を構成要素とするタイプが挙げられる。このタイプでは、親水性ポリマーとしてポリアミド、ポリビニルアルコール、セルロース誘導体等が用いられる。また、架橋性モノマーとしては、例えばビニル結合を有するメタクリレート類が挙げられ、光重合開始剤としては例えば芳香族カルボニル化合物が挙げられる。中でも、印刷適性の面からポリアミド系の水現像タイプの感光性樹脂が好適である。
【００４５】
有機機能性薄膜の形成に用いる印刷機は、被印刷基板として平板に印刷する方式の凸版印刷機であれば使用可能であるが、例えば、インクタンクとインクチャンバーとアニロックスロールと、樹脂凸版を取り付けした版胴を有している。インクタンクには、溶剤で希釈された有機機能性インクが収容されており、インクチャンバーにはインクタンクより有機機能性インクが送り込まれるようになっている。アニロックスロールは、インクチャンバーのインク供給部及び版胴に接して回転するようになっている。
【００４６】
アニロックスロールの回転にともない、インクチャンバーから供給された有機機能性インクはアニロックスロール表面に均一に保持されたあと、版胴に取り付けされた樹脂凸版の段部に均一な膜厚で転移する。さらに、被印刷基板は摺動可能な基板固定台（ステージ）上に固定され、版のパターンと基板のパターンの位置調整機構により、位置調整しながら印刷開始位置まで移動して、版胴の回転に合わせて樹脂凸版の段部が基板に接しながらさらに移動し、基板の所定位置にパターニングしてインクを転移する。
【００４７】
＜封止体＞
有機ＥＬ素子は大気中の水分や酸素によって、有機発光媒体層１４や第二電極１５が容易に劣化してしまうため、大気から遮断するための封止体を設ける必要がある。図示はしていないが、既知の封止法を用いることができる。たとえば、封止ガラスの周辺部に接着層でシールしても良く、アルミナ、窒化ケイ素などのバリア膜を形成してもよく、プラスチック基材の両面にＳｉＯｘをＣＶＤ法で形成したバリアフィルムで被覆しても良い。
次に、本発明の一実施例を具体的に説明するが、本発明はこれに限るものではない。
【実施例１】
【００４８】
（実施例１）
基板１１としてはガラス基板を用い、この上に第一電極１２としてＩＴＯ電極を１５０ｎｍスパッタ形成した後にフォトリソ・エッチング法にてパターニングした。次に、格子状隔壁１３として、窒化珪素膜をＣＶＤ形成した膜（０．５μｍ）をドライエッチングでパターン形成し、逆テーパ形状の格子状の第一隔壁１３１を形成した。次に、その上に感光性ポリイミド樹脂をスリットコート法により２．０μｍコーティング形成した後に、ハーフトーンマスクを用いて露光し、現像することにより断面が凸形状で格子状の第二隔壁１３２を形成した。ここで、段部１６の高さは０．５μｍ（第二隔壁１３２の高さは２．５μｍ）、第二隔壁１３２の側面から突出する段部１６の幅ｗを２．５μｍとした。最後に酸素ブラズマ処理を行った。
【００４９】
次に、格子状隔壁１３により区画された領域である開口部１０１に対して、線状の印刷版２０を用いて、インクを印刷形成し、膜厚８０ｎｍの有機発光媒体層１４を形成した。有機発光材料としてはポリフルオレン誘導体を用いた。
次に、有機発光媒体層１４の上に、第二電極１５として蒸着法によりＢａを５ｎｍ、Ａｌを２００ｎｍ積層し、最後にキャップ封止した。
以上の工程で完成した有機エレクトロルミネッセンス素子は、画素開口部に対して８５％の領域で発光した。また、パネル面内において、第二隔壁１３２が設計位置から１〜２μｍ程度ずれた画素があったが画素開口部に対する発光領域の割合に変化は見られなかった。これにより、７インチのパネル内の面内輝度バラツキ（MIN/MAX）は８５％以上であり、第二隔壁１３２の形成バラツキに起因した印刷ムラも視認できなかった。
【００５０】
（比較例１）
比較例１では、実施例１における窒化珪素からなる第一隔壁１３１を順テーパ形状として有機ＥＬ素子を作製した。その結果、画素開口部に対して８０％の発光領域となった。また、パネル面内において、第二隔壁１３２が設計位置から１〜２μｍ程度ずれた画素については、画素開口部に対する発光領域の割合が７５％程度となった。７インチパネル内の面内輝度バラツキ（MIN/MAX）は８５％以上、輝度半減寿命も実施例１と同等、第二隔壁の形成バラツキに起因した印刷ムラについても視認できなかった。
【００５１】
（比較例２）
比較例２では、実施例１のように、第二隔壁１３２に段部１６を設けずに有機ＥＬ素子を作製した。その結果、第二隔壁１３２の側面にインクが濡れあがることにより第一隔壁１３１内のインクプロファイルに影響が生じ、画素開口部に対して５０％以下の領域しか発光しなかった。また、パネル面内において第二隔壁１３２が設計位置から１〜２μｍ程度ずれた画素については、画素両端での第二隔壁１３２へのインク濡れ上がりに差が生じたため、発光領域が片側に偏った上に画素開口部に対して２０〜５０％程度の領域しか発光しなかった。これにより７インチのパネル内の面内輝度バラツキは５０％程度となり、実施例１のパネルと比較して輝度半減寿命も３割程度となった。
【００５２】
（比較例３）
比較例３では、段部１６の幅を１μｍとして有機ＥＬ素子を作製した。その結果、設計値通りの画素については画素開口部に対して８５％の発光領域となったものの、第二隔壁１３２が設計位置から１〜２μｍ程度ずれた画素については、画素両端での第二隔壁へのインク濡れ上がりに差が生じてしまい、発光領域が片側に偏った上に画素開口部に対して５０〜７０％程度の領域しか発光しなかった。これにより７インチのパネル内の面内輝度バラツキは７０％程度となり、実施例１のパネルと比較して輝度半減寿命も６割程度となった。
【００５３】
（比較例４）
比較例４では、段部１６の高さを１．５μｍ、第二隔壁１３２の高さを２．５μｍとして有機ＥＬ素子を作製した。その結果、第二隔壁１３２の側面にインクが濡れあがることにより第一隔壁１３１内のインクプロファイルに影響が生じ、画素開口部に対して５０％以下の領域しか発光しなかった。また、パネル面内において第二隔壁１３２が設計位置から１〜２μｍ程度ずれた画素については、画素両端での第二隔壁１３２へのインク濡れ上がりに差が生じたため、発光領域が片側に偏った上に画素開口部に対して２０〜５０％程度の領域しか発光しなかった。これにより７インチのパネル内の面内輝度バラツキは５０％程度となり、実施例１のパネルと比較して輝度半減寿命も３割程度となった。
【符号の説明】
【００５４】
１０・・・有機ＥＬ素子
１１・・・基板
１２・・・第一電極
１３・・・格子状隔壁
１３１・・・第一隔壁
１３２・・・第二隔壁
１４・・・有機発光媒体層
１５・・・第二電極
１６・・・段部
２０・・・凸版印刷版
１０１・・・画素開口部
１０２・・・発光領域
【図１】
2013206629.tif 000003
【図２】
2013206629.tif 000004
【図３】
2013206629.tif 000005
【図４】
2013206629.tif 000006
【図５】
2013206629.tif 000007